(57)【要約】【課題】  表面平滑性が良好でかつ微細なパターン寸法に対応でき、良好な形状を有する光導波路の製造方法及びそのにより得られる光導波路を提供する。【解決手段】  樹脂、溶剤を含むインキ組成物を離型性面に塗布して塗布面を形成する塗布面形成工程と、該塗布面に所定形状の凸版を押圧して凸版の凸部分にインキ組成物を転写して除去する除去工程と、塗布面に残ったインキ組成物を基板に転写する工程からなる凸版反転オフセット法により光導波路を形成することを特徴とする光導波路の製造方法。【選択図】  図１
2005055738.tif 000002
【特許請求の範囲】
【請求項１】
樹脂、溶剤を含むインキ組成物を離型性面に塗布して塗布面を形成する塗布面形成工程と、該塗布面に所定形状の凸版を押圧して凸版の凸部分にインキ組成物を転写して除去する除去工程と、塗布面に残ったインキ組成物を基板に転写する工程からなる凸版反転オフセット法により光導波路を形成することを特徴とする光導波路の製造方法。
【請求項２】
導波路形状がリッジ型である請求項１に記載の光導波路の製造方法。
【請求項３】
導波路形状が埋込型である請求項１に記載の光導波路の製造方法。
【請求項４】
光導波路層を形成するインク組成物中の溶剤に、少なくとも１種類以上の炭化水素系溶剤を含むことを特徴とする請求項１ないし請求項３のいずれかに記載の光導波路の製造方法。
【請求項５】
光導波路層を形成するインク組成物中に、フィラーを含むことを特徴とする請求項１ないし請求項４のいずれかに記載の光導波路の製造方法。
【請求項６】
請求項１ないし請求項５のいずれかに記載の光導波路の製造方法により得られる光導波路。
【発明の詳細な説明】
【技術分野】
【０００１】
本発明は、光導波路の製造方法及びその製造方法により得られる光導波路に関する。
【背景技術】
【０００２】
近年、情報通信量の増大に伴って光通信技術の発展が期待されている。光通信技術のひとつである光導波路は、レーザーダイオードやフォトダイオードを始めとする光デバイスどうし、あるいはそれらと光ファイバーを接続するために用いられる。この光導波路を作製するため石英ガラスを始めとする無機材料、有機高分子材料など種々の材料が検討されている。
光導波路用材料のうち、有機高分子材料は、加工のし易さ、低価格等の点から最近特に注目を集めており、加工法として種々の方法が提案されている。例えば石英ガラスの加工にも用いられる反応性イオンエッチング法は、高い加工精度を有するため有機高分子材料を用いた導波路形成に広く用いられているが（例えば特許文献１参照）、真空状態での加工が必要であり、高コストとなっている。また、感光性高分子材を用いてパターン露光・現像により導波路を形成する手法もあるが（例えば特許文献２参照）、使用できる樹脂が限られており、また感光剤を含むため光学特性に劣る場合が多い。その他に成型用型を用いて導波路を形成する方法もあるが（例えば特許文献３参照）、成型用型の作製が高価である。一方、印刷法による導波路形成法は安価な製造法として着目されているが、従来の印刷法では、表面平滑性が良好でかつ微細なパターン寸法及び形状を形成することは困難であった。特許文献４及び５には、印刷法による導波路形成についての記述があるが、いずれも微細なパターン形成及び形状を得ることは不十分であった。
【０００３】
【特許文献１】特許第２６５７７００号公報
【特許文献２】特開平８−２６２２６５号公報
【特許文献３】特開２００３−１７２８４１号公報
【特許文献４】特開平１０−１２３３４４号公報
【特許文献５】特開２００２−３３２３４８号公報
【発明の開示】
【発明が解決しようとする課題】
【０００４】
本発明は、表面平滑性が良好でかつ微細なパターン寸法に対応でき、良好な形状を有する光導波路の製造方法及びその製造方法により得られる光導波路を提供することにある。
【課題を解決するための手段】
【０００５】
本発明の請求項１に記載の発明は、樹脂、溶剤を含むインキ組成物を離型性面に塗布して塗布面を形成する塗布面形成工程と、該塗布面に所定形状の凸版を押圧して凸版の凸部分にインキ組成物を転写して除去する除去工程と、塗布面に残ったインキ組成物を基板に転写する工程からなる凸版反転オフセット法により光導波路を形成することを特徴とする光導波路の製造方法である。また、
請求項２に記載の発明は、導波路形状がリッジ型である請求項１に記載の光導波路の製造方法である。また、
請求項３に記載の発明は、導波路形状が埋込型である請求項１に記載の光導波路の製造方法である。また、
請求項４に記載の発明は、光導波路層を形成するインク組成物中の溶剤に、少なくとも１種類以上の炭化水素系溶剤を含むことを特徴とする請求項１ないし請求項３のいずれかに記載の光導波路の製造方法である。また、
請求項５に記載の発明は、光導波路層を形成するインク組成物中に、フィラーを含むことを特徴とする請求項１ないし請求項４のいずれかに記載の光導波路の製造方法である。また、
請求項６に記載の発明は、請求項１ないし請求項５のいずれかに記載の光導波路の製造方法により得られる光導波路である。
【発明の効果】
【０００６】
本発明の光導波路の製造方法やその製造方法により得られる光導波路は、従来法と比べ非常に簡便な形成法である印刷法により製造でき、かつ印刷法で課題となる均一な塗膜面とパターン精度及び形状を向上させることができる。
【発明を実施するための最良の形態】
【０００７】
本発明に用いられるインキ組成物中の樹脂としては、成膜性を有し、使用波長域において高透明であることが好ましい。このような特性を有する樹脂としては、アクリル樹脂、エポキシ樹脂、ポリエステル樹脂、ポリカーボネート樹脂、ポリスチレン樹脂、ポリアクリロニトリル樹脂、ポリウレタン樹脂、アルキッド樹脂、脂環式樹脂、フェノール樹脂、シリコン樹脂、ポリシラン樹脂、ポリイミド樹脂、ポリアミド樹脂、ポリアミドイミド樹脂、ポリベンズオキサゾール樹脂、ポリベンズイミダゾール樹脂、フェノキシ樹脂、ポリエーテルスルホン樹脂、セルロース樹脂、ベンゾシクロブテン樹脂、ノルボルネン系樹脂、ポリオレフィン樹脂、フッ素樹脂等を挙げることができる。
上記樹脂に、重合可能なモノマーやオリゴマーを加えてもよい。モノマーやオリゴマーの例としては、メチルアクリレート、エチルアクリレート、n―プロピルアクリレート、イソプロピルアクリレート、ｎ−ブチルアクリレート、イソブチルアクリレート、sec―ブチルアクリレート、ｔ−ブチルアクリレート、ペンチルアクリレート、ヘキシルアクリレート、シクロヘキシルアクリレート等の飽和脂肪族直鎖アルキル、枝分かれ脂肪族アルキル、脂環式アルキル基等が置換したアクリレート、アリルアクリレート、ブテニルアクリレート、ペンテニルアクリレート、ヘキセニルアクリレート等の不飽和脂肪族基が置換したアクリレート、  フェニルアクリレート、ベンジルアクリレート、フェノキシエチルアクリレート、フェノキシプロピルアクリレート、２，４，６−トリブロムフェニルアクリレート、トリブロムフェノキシエチルアクリレート、２−ヒドロキシ−３−フェノキシプロピルアクリレート、ナフチルアクリレート、テトラヒドロフルフリルアクリレート、エチルカルビトールアクリレート、ペンテニルオキシエチルアクリレート、フェニルカルビトールアクリレートやポリオールポリアクリレート、イソシアヌル酸骨格のポリアクリレート、メラミンアクリレート、ヒダントイン骨格のポリアクリレート、ウレタンアクリレート、メチルメタクリレート、エチルメタクリレート、n―プロピルメタクリレート、イソプロピルメタクリレート、ｎ−ブチルメタクリレート、イソブチルメタクリレート、sec―ブチルメタクリレート、ｔ−ブチルメタクリレート、ペンチルメタクリレート、ヘキシルメタクリレート、シクロヘキシルメタクリレート等の飽和脂肪族直鎖アルキル、枝分かれ脂肪族アルキル、脂環式アルキル基等が置換したメタクリレート、アリルメタクリレート、ブテニルメタクリレート、ペンテニルメタクリレート、ヘキセニルメタクリレート等の不飽和脂肪族基が置換したメタクリレート、フェニルメタクリレート、ベンジルメタクリレート、フェノキシエチルメタクリレート、フェノキシプロピルメタクリレート、２，４，６−トリブロムフェニルメタクリレート、トリブロムフェノキシエチルメタクリレート、２−ヒドロキシ−３−フェノキシプロピルメタクリレート、ナフチルメタクリレート、テトラヒドロフルフリルメタクリレート、エチルカルビトールメタクリレート、ペンテニルオキシエチルメタクリレート、フェニルカルビトールメタクリレートやポリオールポリメタクリレート、イソシアヌル酸骨格のポリメタクリレート、メラミンメタクリレート、ヒダントイン骨格のポリメタクリレート、ウレタンメタクリレート、スチレン誘導体、ビニルカルバゾール類、ビニルエーテル類、エポキシ類、などが挙げられる。
モノマーやオリゴマーの重合には熱や光等の外部エネルギーを用いることができる。例えば光により重合させる場合には光重合開始剤を組成物中に加えてもよい。光重合開始剤としては、アニオン性、カチオン性、ラジカル性開始剤がある。具体的には、チバスペシャリティケミカルズ社のイルガキュア261（IRUGACURE261、フェロセン型光カチオン開始剤）、イルガキュア651（IRUGACURE651、ベンゾインエーテル型光ラジカル開始剤）、イルガキュア784（IRUGACURE784、チタノセン型光ラジカル開始剤）、ベンゾフェノン、２−ヒドロキシ−２−メチルプロピオフェノン、ベンジル、ミヒラーズケトン、２−クロロチオキサントンなどが挙げられる。
【０００８】
基板との密着性を向上させるためのカップリング剤（ビニル基、エポキシ基、アミノ基、メルカプト基等を有したシランカップリング剤やイソプロピルトリメタクリロイルチタネート、ジイソプロピルイソステアロイル−４−アミノベンゾイルチタネート等）、膜の平滑性を向上させるための界面活性剤（フッ素系、シリコン系、炭化水素系等）及びその他、紫外線吸収剤、酸化防止剤などの各種添加剤を必要に応じて適宜使用することができる。
【０００９】
パターン形成能を高め、また光学特性や機械特性を向上させるために、インキ組成物中に種々のフィラーを加えることも可能である。フィラーの種類としては、有機樹脂フィラー、無機フィラーがあり、これら１種または２種以上組み合わせても良い。有機樹脂フィラーの種類としては、熱硬化性樹脂、熱可塑性樹脂、感光性樹脂、及びそれらの複合体がある。無機フィラーの種類としては、例えばアルミニウム化合物、ケイ素化合物、カルシウム化合物、チタン化合物、及びそれらの複合体がある。
光導波路用インキ組成物に含有される上記フィラーの配合量は、０．０１〜８０重量％であり、望ましくは０．１〜６０重量％、さらに望ましくは０．１〜５０重量％である。フィラーの配合量が少ないと特性変化が発現しづらく、また配合量が多いと、特に光学特性に劣ってくる。
【００１０】
光導波路用インキ組成物に用いられる溶剤としては、炭化水素系溶剤、例えば、ペンタン、ヘキサン、ヘプタン、オクタン、デカン、ドデカン、イソペンタン、イソヘキサン、イソオクタン、シクロヘキサン、メチルシクロヘキサン、シクロペンタン等の非極性の炭化水素系有機溶剤、及びそれらの混合物があげられる。炭化水素系溶剤以外に、低沸点のエステル系溶剤、アルコ−ル系溶剤、ケトン系溶剤を使用することも可能である。例えば、蟻酸メチル、蟻酸エチル、蟻酸プロピル、酢酸メチル、酢酸エチル、酢酸i−プロピル、酢酸n−プロピル、酢酸i−ブチル、酢酸ｎ−ブチル、プロピオン酸メチル、プロピオン酸エチル等のエステル系溶剤、メタノ−ル、エタノ−ル、プロパノ−ル、イソプロパノ−ル、sec-ブタノ−ル、tert-ブタノ−ル等のアルコ−ル系溶剤、アセトン、メチルエチルケトン等のケトン系溶剤を使用することが好ましい。これらの溶剤は塗膜の乾燥性に重要で、高沸点の溶剤では塗膜の乾燥性が低下する。また炭化水素系溶剤単独では各種樹脂との相溶性が乏しいためエステル系溶剤またはアルコ−ル系溶剤またはケトン系溶剤との組み合わせが好ましい。
また一方で基板への転写を向上させるために１００℃から２５０℃の高沸点のアルコ−ル系またはエ−テル系有機溶剤を加えることも可能である。例えばアルキレングリコールエーテル化合物などが挙げられる。アルキレングリコールエーテル化合物として、ジエチレングリコールエチルエーテル、ジエチレングリコールジエチルエーテル、プロピレングリコールモノメチルエーテル、プロピレングリコールモノエチルエーテル、プロピレングリコールモノプロピルエーテル、プロピレングリコールモノブチルエーテル、プロピレングリコールモノメチルエーテルアセテート、ジエチレングリコールメチルエーテルアセテート、ジエチレングリコールエチルエーテルアセテート、ジエチレングリコールプロピルエーテルアセテート、ジエチレングリコールイソプロピルエーテルアセテート、ジエチレングリコールブチルエーテルアセテート、ジエチレングリコール−ｔ-ブチルエーテルアセテート、トリエチレングリコールメチルエーテルアセテート、トリエチレングリコールエチルエーテルアセテート、トリエチレングリコールプロピルエーテルアセテート、トリエチレングリコールイソプロピルエーテルアセテート、トリエチレングリコールブチルエーテルアセテート、トリエチレングリコール−ｔ−ブチルエーテルアセテート、ジプロピレングリコ−ルジメチルエ−テル、ジプロピレングリコ−ルモノブチルエ−テル等を挙げることができる。ただし、これらの高沸点アルコ−ル系有機溶剤の添加量は５０重量％以下、好ましくは４０重量％以下がよい。添加量が５０重量％を超えて高いと基板への転写性が低下する。高沸点有機溶剤として、他にN,N−ジメチルホルムアミド、N,N−ジメチルアセトアミド、N-メチルピロリドンなどのアミド系溶剤や、ラクトン類、エステル類、及びそれらの混合物を用いることもできる。
なお、本発明の導波路形成用インキ組成物においては、前記各種材料の形態が粒子状物質であるものを、組成物中に好ましくは３重量％以上、より好ましくは５重量％以上、さらに好ましくは１０重量％以上、特に好ましくは１０〜５０重量％含むと、印刷精度、特に印刷方向に対して、横方向の細線の印刷精度に優れるので好ましい。
【００１１】
本発明の、凸版反転オフセット法による光導波路の製造方法について説明する。
図１に示すように導波路形成用インキ組成物はキャップコ−タ等を使用してロ−ル形状の離型性面に塗布させる。キャップコ−タは毛管現象を利用してインキ組成物を供給する。数分間風乾させた後、ロ−ル状又は平板状凸版を押圧し不要なインキ組成物を転写除去する。その後、残ったインキ組成物をロ−ル形状の離型性面から基板面に転写させ所望のパタ−ンを得る。
【００１２】
凸版として、例えば水現像ナイロン系感光性樹脂凸版（東洋紡プリンタイト；東洋紡績株式会社製商品名）等の感光性樹脂を用い、目的とする形状のパターンの逆パターンを形成する。凸部にインキ組成物を転写除去するので表面張力の大きな組成としたり、インキ組成物との接触面積を大きくするため凸部を粗化することが重要である。表面張力を大きくするには、構成樹脂に極性基を多量に含ませる配合とする。また、転写除去したインキ組成物はブレード等で擦り取ったり、多孔性の紙等に押し当て除去したり溶剤で洗浄除去したり、これらを組み合わせても良い。
塗布面に残ったパターンの基板への転写は、離型性面の離型性能に影響されるが、パターンの方向により影響される場合がある。時間的に縦方向に転写される場合、縦方向の線は途切れることなく転写されるが、横方向の線は転写性に劣る傾向にあるので縦方向、斜め方向の線が多くなるようにし、横方向の線が少ないパターンとしたほうが好ましい。例えば、格子パターンでは、その格子を回転し、縦方向にひし形状に転写されるように凸版の形状に工夫をこらし、転写された基板は格子パターンとなるよう角度を変えて製品取りするなどを行うこともできる。これをしなくとも、離型性面の離型性能を調整することにより解決されることもあり、インキ組成物に充填材などを配合するなどにより解決することもある。
離型性面は、離型性を有する面であり、ロール表面に離型処理を施したロール状のものや、フィルム自体が離型性を有するもの、また、離型処理を施したフィルムである。
離型性面がフィルムである場合、連続した塗布面を形成することができ生産性を向上させることができる。フィルムの場合、連続して塗布面を形成でき図１の主胴２の表面に沿わすことにより、次工程の除去工程、転写工程を行うことができる。
ロール表面に離型処理を施したロール状のものは、金属、ゴム、樹脂、セラミック製のロールに離型剤で離型処理したもの、離型処理層を設けたもの等が挙げられる。離型処理層として表面張力の小さい例えばフッ素系樹脂、シリコン樹脂、ポリオレフィン系樹脂やオリゴマー等で被覆した層を有するもの、金属複合酸化物層、セラミック層をメッキ、蒸着、プラズマ、焼付け等により形成したものが挙げられる。中でも、柔軟性で離型性に優れたシリコン樹脂で作製されたロールやシリコン樹脂を被覆したロールが好ましい。
フィルム自体が離型性を有するものとして、フッ素系樹脂、ポリオレフィン系樹脂などの表面張力が小さい樹脂フィルムが挙げられ、具体的には、ポリテトラフルオロエチレン、ポリトリフルオロエチレン、ポリエチレン、ポリプロピレン等が挙げられる。これらのフィルムは、表面張力が２０〜３０ｄｙｎｅ/ｃｍであることが好ましい。
離型処理は、離型剤により処理したものであり、離型剤として鉱油系(流動パラフィン、ポリオレフィンワックス、それらの部分酸化物、フッ化物、塩化物等)、脂肪酸系（ステアリン酸、オレイン酸等）、油脂系（動植物油、天然ワックス等）、脂肪酸エステル系（エチレングリコール脂肪酸エステル、ソルビトール脂肪酸エステル、ポリオキシエチレン脂肪酸エステル等）、アルコール系（ポリオキシアルキレングリコール、グリコール類、ポリオキシエチレン高級アルコールエーテル、高級脂肪族酸系アルコール等）、アミド系(ポリオキシエチレンアルキレンアミド、脂肪酸アマイド系等)、リン酸エステル系(ポリオキシアルキレンリン酸エステル等)、金属石鹸系（ステアリン酸カルシウム、オレイン酸ナトリウム等）が挙げられ、これらは耐熱性に劣るのでシリコーンを併用して耐熱性を向上したり、離型性を調整する。シリコーンを多くすると耐熱性や離型性を高くすることができる。さらに、離型剤としてシリコーン系、フッ素系があり、シリコーン系としてジメチルシリコンオイル、ジメチルシリコンゴム、シリコーンレジン、有機変性シリコーンを挙げることができる。フッ素系としてポリテトラフルオロエチレンなどが挙げられる。インキ組成物と離型性面のＳＰ値（ソルビリティ・パラメータ）が離れていることが好ましく、具体的には、２以上離れていることが特に好ましい。ＳＰ値は、組成物などの場合には測定が困難であるので例えば、Ｐｏｌｙｍ．Ｅｎｇ．Ｓｃｉ．，Ｖｏｌ．１４の１４７〜１５４頁に記載されているＦｅｄｏｒｓの方法に準じて計算される値［単位：（ＭＪ／ｍ3）1/2］などをもちいる。溶解性パラメーターは、一般にＳＰ（ソルビリティ・パラメーター）と呼ばれるもので、樹脂の親水性又は疎水性の度合いを示す尺度であり、樹脂間の相溶性を判断する上でも重要な尺度となる。シリコーン系離型剤では、ジメチルポリシロキサンの表面張力が、２０〜２１．５ｄｙｎｅ／ｃｍであるので、これをベースポリマとして種々の樹脂と組み合わせてブレンド、共重合させることにより離型性を調整した離型剤とすることができる。離型剤の移行防止の観点からペイントタイプのメチルフェニルシリコーンオイル、長鎖アルキル変性オイルとしたり、フッ素化合物とシリコーンポリマーを混合使用したり、フッ素変性シリコーンを用いることもできる。シリコーン系離型剤には、シリコーンオイル（ベースポリマーとして、ジメチルシリコーン、ジメチル/シリコーンレジン、変性シリコーンオイル、フェニル基/長鎖アルキル基含有シリコーンオイル）、硬化型（ベースポリマーとして、ジメチルシリコーン系（縮合反応、付加反応型）、メチルシリコーンワニス）があり、硬化型が本発明には適している。離型処理は、乾燥インキ組成物の凝集力＞凸版の凸部分と乾燥インキ組成物の接着力＞離型性面と乾燥インキ組成物の接着力となるように調整する。調整は、離型性面が行いやすく、表面張力を調整することで容易に行える。この場合、離型性面は、インキ組成物が塗布されるので、インキ組成物をはじくことなく塗布でき、しかも、離型性が良くなければならないので重要である。塗布層の厚みが薄いほどはじきやすくなり、はじき、ピンホール等をなくするには、離型性表面の表面張力を上記の接着力の大小関係を考慮して高めにすることや表面を粗化する。離型性面の粗化は、離型性面の粗化でも良く、離型性面の下地の粗化を利用したものでもよく、多孔性としたものでもよい。このようなものとしてシリコン樹脂製のブラケットが好適である。
【００１３】
基板面上には、インキ組成物により形成するパターン樹脂より屈折率の小さな下部クラッド層を形成しておくことが必要である。上記下部クラッド層は、有機樹脂、無機物他特に限定しないが、パターン樹脂との密着性が十分なものが望ましい。パターン樹脂との屈折率差は、式（１）において、０.１〜２．０％であり、好ましくは０．１〜１．０％、さらに好ましくは０．１〜０．８％である。なお、屈折率値は導波する波長における値である。
【００１４】
【数１】
2005055738.tif 000003
屈折率差が小さいと光の閉じ込めが弱くなり光が下部クラッド層にしみだしてしまい伝送損失が大きくなり、また屈折率差が大きいと導波モードの制御が困難になる。下部クラッド層の厚みは１〜５０μｍ程度が好ましい。
基板としては、用途により選択されるが、例えば、白板ガラス、青板ガラス、シリカコート青板ガラス等の透明ガラス板、ポリエステル樹脂、ポリカーボネート樹脂、アクリル樹脂、塩化ビニル樹脂等の合成樹脂製シート、フィルム又は板、アルミニウム板、銅板、ニッケル板、ステンレス板等の金属板、その他セラミック板、シリコン基板、光電変換素子を有する半導体基板などが挙げられる。
このようにして形成されたインキ組成物パターン樹脂層の厚みは、屈折率差及び用途によって適宜定まるが、０．１〜５０μｍの範囲とすることが好ましい。
下部クラッド層上にインキ組成物パターンが形成されたものはそのままリッジ型導波路として使用することができる。
さらにインキ組成物パターンが形成されたものに、上部クラッド層を形成すると、埋込型導波路となる。上部クラッド層は、下部クラッド層と同様にインキ組成物パターン層より屈折率が小さいものが必要であり、通常は下部クラッド層と同様のものを用いる。
【実施例】
【００１５】
(実施例１)
（１）光導波路用インキ組成物の製造
プロピレングリコ−ルモノメチルエ−テルアセテ−ト２５０ｇに、樹脂として下記により合成した共重合体Ａを６０ｇ加え、さらにモノマとしてジペンタエリスリトールヘキサアクリレート３５ｇ、炭化水素系溶剤としてオクタン１１５ｇと酢酸エチル２８５ｇを加えて混合し、光導波路用インキ組成物を得た。
【００１６】
共重合体Ａの合成
表１に共重合体Ａの合成に用いた材料と配合量にて共重合体Ａを作製し、その樹脂の特性をあわせて示した。
（Ａ）１Ｌスケールの四つ口フラスコに３６０ｇのジエチレングリコールジメチルエーテルを秤取り、Ｎ2でバブリングしながら、液温を９０℃に保った。（Ｂ）１Ｌビーカー内で２７５ｇのジエチレングリコールジメチルエーテル、ベンジルメタクリレート１０１.３ｇ、Ｎ-シクロヘキシルマレイミド４５ｇ、２−ヒドロキシエチルメタクリレート４５ｇ、メタクリル酸メチル３３.８ｇを混合し、Ｎ2バブリングしながら溶解させた。Ｎ-シクロヘキシルマレイミドの溶解を確認した後、2'，2-アゾビスイソブチロニトリル３ｇを溶解させ、（Ｂ）を（Ａ）に３時間かけて連続的に滴下し、その後、３時間、９０℃に保った。
３時間、９０℃に保たせている間、数回に分けて４０ｇのジエチレングリコールジメチルエーテルの中にあらかじめ溶解させておいた2'，2-アゾビスイソブチロニトリル０.６ｇを残存モノマ低減のため添加した。
合計６時間、９０℃で反応を行った後、１２０℃まで液温を上昇させ、その後、１時間、１２０℃に保ち、自然冷却し、表１記載の樹脂Ａ（共重合体Ａ）を得た。
【００１７】
【表１】
2005055738.tif 000004
【００１８】
（２）下部クラッド層の形成
共重合体Ａに、モノマとしてトリフルオロエチルメタクリレート３０ｇを加え、シリコン基板上に硬化後の膜厚が約２０μｍになるように塗布し硬化した。なお、１３１０ｎｍでの光導波路との屈折率差は０．４％であった。
【００１９】
（３）リッジ型光導波路の製造
光導波路用インキ組成物を、図１に示すようにシリコン樹脂面上にキャップコ−タを用いて塗布した。２〜３分間乾燥させて膜厚５．０μｍの膜を形成した。その後、５μｍのストライプの逆パターンを形成した凸版を押圧して凸版の凸部分にインキ組成物を転写して、凸部分の塗膜を除去し、塗布面に残ったインキ組成物をシリコン基板に形成した下部クラッド層上に転写し導波路断面が５μｍ×５μｍのリッジ型光導波路を得た。
【００２０】
(実施例２)
（埋込型光導波路の製造）
実施例１で製造したリッジ型導波路上に、下部クラッドと同様の樹脂を硬化後の膜厚が２０μｍになるよう塗布し硬化して埋込型導波路を得た。
【００２１】
（実施例３）
（１）  フィラー含有光導波路用インキ組成物の製造
プロピレングリコ−ルモノメチルエ−テルアセテ−ト２５０ｇに、樹脂として上記で合成した共重合体Ａを６０ｇ、フィラーとして直径５０ｎｍのシリカフィラーを６ｇ加え、ビーズミルを用いて２時間分散処理をした。
この分散液３００ｇに、モノマとしてペンタエリスリトールトリアクリレート５１ｇ、炭化水素系溶剤としてヘキサン１３５ｇと酢酸エチル３８０ｇを加えて混合し、フィラー含有光導波路用インキ組成物を得た。
（２）リッジ型光導波路の製造法
上記フィラー含有導波路用インキ組成物を使用して、実施例１と同様に行い、リッジ型光導波路を得た。
【００２２】
（実施例４）
（フィラー含有埋込型光導波路の製造）
実施例３で製造したリッジ型光導波路上に、実施例２と同様にしてフィラー含有埋込型光導波路を得た。
【００２３】
（比較例１）
実施例１で製造した光導波用インキ組成物を用い、通常の凸版印刷工程で光導波路を形成したが、光導波路パターン形成ができなかった。
【００２４】
表２に実施例１〜４と比較例１で得られたパタ−ン形状の比較と光学特性(導波損失)をまとめて示した。
【００２５】
実施例１で用いた光導波路用インキ組成物のオクタン１１５ｇと酢酸エチル２８５ｇのオクタンをすべて酢酸エチルに代えた光導波路用インキ組成物を作製し、実施例１と同様にしてリッジ型光導波路を製造したところ下部クラッド層に転写した光導波路はくっきりした直線ではあったが濃淡むらが見られた。オクタンのような炭化水素系溶剤をインク組成物中に含むと塗膜外観が向上した。
【００２６】
【表２】
2005055738.tif 000005
【００２７】
本発明の樹脂、溶剤を含むインキ組成物を離型性面に塗布して塗布面を形成し、塗布面に所定形状の凸版を押圧して凸版の凸部分にインキ組成物を転写して除去し、塗布面に残ったインキ組成物を基板に転写する凸版反転オフセット法により光導波路層を形成することにより、５μｍという極めて線幅の小さなパターンを濃淡むら、塗布されない微小面、すじむらがなく、しかも、パターンのエッジ部分がギザギザとなることがなくパターン形成能が良好に光導波路を形成することができた。これに対して、従来の凸版印刷方式では光導波路に要求される線幅の極めて小さいパターンを形成することができなかった。従来広く行われている反応性イオンエッチング法により光導波路を形成する方法に比較して、本発明によりエッチングせずに導波路が形成できるため低コストで生産性が高まる。
【産業上の利用可能性】
【００２８】
本発明の光導波路の製造方法により、リッジ型、埋込型の光導波路を製造することができる。これらは、直線型、曲線型、分岐型、結合型、及び上記型の複合型に形成することができる。また、この製造方法を繰り返し、インキ組成物を積み上げることにより厚みの厚い光導波路を製造することもできる。また、この製造方法を繰り返し、インキ組成物を積み上げることにより、大型スクリーン用フレネルレンズ、集光フレネルレンズ、オーバーヘッドプロジェクション用レンズ等のフレネルレンズを製造することができる。さらに、本発明は、単層、多層の光配線板としても適用可能である。インキ組成物や離型性面を考慮することにより段差がある部分にも適用でき、交差させることもできる。また、パソコン、携帯電話などの液晶画面のバックライト用の導光板や散乱板としても適用できる。その他、光ディスク用レンズ、光通信用レンズ、光LAN用レンズ、光配線板用レンズ、LED用レンズ等の対称並びに非対称レンズや、光路変換用プリズム及びミラー等の光学部品としても用いることができる。
【図面の簡単な説明】
【００２９】
【図１】インキ組成物を用いて基板に印刷インキ組成物を転写する工程を説明する概略図。
【符号の説明】
【００３０】
１．インク組成物
２．主胴
３．シリコン樹脂(離型性面)
４．版胴
５．印刷板
６．基板
７．ＣＡＰコ−タ
【図１】
2005055738.tif 000006